(57)【特許請求の範囲】
【請求項１】
外包材と、
前記外包材の内部に収容される芯材とを備え、
前記外包材は、内部を減圧状態に保つことが可能であるように構成され、
前記芯材は、複数の不織布が積層されて構成され、
前記不織布においては、前記不織布が無機繊維と少量のバインダとを用いて抄紙法によって作製されることによって、前記無機繊維が前記不織布の表面と平行な方向に配列して含まれ、
前記無機繊維においては、平均繊維長Ｌと平均繊維径Ｄとのアスペクト比（Ｌ／Ｄ）が３０００以下であり、最大たわみ量δは、前記無機繊維のヤング率Ｅと前記無機繊維の単位長さあたりの自重Ｗと、平均繊維長Ｌと平均繊維径Ｄとを用いて、二点支持梁の最大たわみ量δとしてδ＝（５ＷＬ4）／（６πＥＤ4）と表され、前記最大たわみ量δは、δ＜２Ｄの関係式を満たす、真空断熱材。
【請求項２】
前記無機繊維はガラス繊維である、請求項１に記載の真空断熱材。
【請求項３】
前記バインダは有機バインダである、請求項１または請求項２に記載の真空断熱材。
【請求項４】
前記芯材の密度は、１００〜４００ｋｇ／ｍ3の範囲内に含まれる、請求項１から請求項３までのいずれか１項に記載の真空断熱材。
【発明の詳細な説明】
【技術分野】
【０００１】
この発明は、真空断熱材に関するものである。
【背景技術】
【０００２】
従来、各種食品を加温、冷却、保温することを目的として使用される冷蔵庫、保冷箱、保温箱等には、種々の構造や性能を有する断熱材が使用されている。その中でも真空断熱材は非常に優れた断熱性を実現することができるため、多くの用途に用いられている。真空断熱材は、一般的に、芯材を外包材に充填した後、外包材を密閉し、外包材の内部を減圧状態に維持することで断熱性能を発揮する。真空断熱材の断熱性能は、芯材の材質や構造によって左右される。
【０００３】
従来の真空断熱材については、芯材としては主に無機繊維集合体が用いられている。芯材に用いられる無機繊維集合体の形成時に、種々の処理や加工を施すことによって、真空断熱材の断熱性能を向上させている。
【０００４】
例えば、実開昭６１−６９７９５号公報（特許文献１）に記載の断熱パネルと実開昭６２−１４１１８４号公報（特許文献２）に記載の真空断熱パネルにおいては、芯材として用いるシートの積層体は、故紙またはプラスチック製のシートによって構成されている。
【０００５】
また、例えば、特開２００２−８１５９６号公報（特許文献３）と特開２００５−２６５０３８号公報（特許文献４）に記載の真空断熱材は、芯材を構成する１層のシート内の繊維を、伝熱方向、すなわち、真空断熱材の厚み方向に垂直な方向に配列させて、このシートを多層積層して断熱効果を向上させている。また、シート内の繊維の平均繊維径を６μｍ以下にすることによって、繊維自体の熱抵抗を大きくし、また、繊維集合体内の空隙径を小さくすることによって、芯材内部の気体による熱伝導を抑制している。
【特許文献１】実開昭６１−６９７９５号公報
【特許文献２】実開昭６２−１４１１８４号公報
【特許文献３】特開２００２−８１５９６号公報
【特許文献４】特開２００５−２６５０３８号公報
【発明の開示】
【発明が解決しようとする課題】
【０００６】
しかしながら、実開昭６１−６９７９５号公報（特許文献１）に記載の断熱パネルと実開昭６２−１４１１８４号公報（特許文献２）に記載の真空断熱パネルでは、シートの熱抵抗が小さく、断熱性能指標の熱伝導率が約６（ｍＷ／ｍ・Ｋ）となり、現状の断熱材の値としては高いという不都合がある。
【０００７】
また、特開２００２−８１５９６号公報（特許文献３）と特開２００５−２６５０３８号公報（特許文献４）に記載の真空断熱材では、繊維径が６μｍ以下の細い繊維を用いることによって、積層抵抗が増えて断熱効果が得られる反面、芯材を構成する繊維同士の交絡が多くなる。芯材の内部において繊維同士の交絡が多くなると、繊維同士の接触面積が大きくなり、シート内の固体熱伝導が増大する。また、繊維が交絡することによって、伝熱方向の熱ショートカットによる熱伝導が生じやすく、断熱効果の阻害要因となっている。さらに、特開２００２−８１５９６号公報（特許文献３）と特開２００５−２６５０３８号公報（特許文献４）に記載の真空断熱材では、繊維径が６μｍ以下の細い繊維を芯材に使用することが想定されている。このような、通常、使用される繊維よりもかなり細い繊維は、容易に入手することができず、材料コストの上でも不都合がある。
【０００８】
そこで、この発明の目的は、容易に入手することができる繊維材料を用いて、断熱性能の高い真空断熱材を提供することである。
【課題を解決するための手段】
【０００９】
この発明に従った真空断熱材は、外包材と、外包材の内部に収容される芯材とを備え、外包材は、内部を減圧状態に保つことが可能であるように構成され、芯材は、複数の不織布が積層されて構成され、不織布においては、不織布が無機繊維と少量のバインダとを用いて抄紙法によって作製されることによって、無機繊維が不織布の表面と平行な方向に配列して含まれ、無機繊維においては、平均繊維長Ｌと平均繊維径Ｄとのアスペクト比（Ｌ／Ｄ）が３０００以下であり、最大たわみ量δは、無機繊維のヤング率Ｅと無機繊維の単位長さあたりの自重Ｗと、平均繊維長Ｌと平均繊維径Ｄとを用いて、二点支持梁の最大たわみ量δとしてδ＝（５ＷＬ4）／（６πＥＤ4）と表され、最大たわみ量δは、δ＜２Ｄの関係式を満たす。
【００１０】
芯材を構成する不織布が抄紙法で作製されることによって、不織布の内部においては、不織布を構成する無機繊維が不織布の表面に沿った方向に平行に配列される。このようにすることにより、不織布の片方の面から他方の面までを貫通する無機繊維が発生しにくい。そのため、複数の不織布を積層して芯材を構成した場合にも、芯材の片方の面から他方の面までを貫通する無機繊維が発生しにくいので、芯材の片方の面から他方の面までの熱のショートカットが生じにくくなる。
【００１１】
一方、無機繊維は、平均繊維長Ｌと平均繊維径Ｄとのアスペクト比（Ｌ／Ｄ）が３０００以下の繊維である。平均繊維長Ｌは、一本の繊維の繊維長の方向に沿った、繊維と繊維との接点間の平均の長さとする。アスペクト比が大きい繊維は、繊維径に対して繊維長が大きく、繊維どうしが交絡しやすいと考えられる。発明者が種々の検討をした結果、アスペクト比が３０００以下の無機繊維であれば、無機繊維どうしが交絡しにくくなるという知見が得られた。このように、アスペクト比が３０００以下の無機繊維を用いて不織布を作製することによって、無機繊維どうしの交絡が少ない不織布となり、繊維を通しての伝熱を抑えることができる。
【００１２】
不織布中においては、複数の無機繊維が上下に重なっている。一本の無機繊維は、二本の無機繊維上に支持されている場合、その無機繊維を支持する無機繊維との二つの接点間では下方向にたわむ。このときの最大たわみ量δが、平均繊維径Ｄの２倍よりも小さければ、他の無機繊維の上に支持されている繊維が、その無機繊維を支持する無機繊維よりもさらに下にある無機繊維と交絡しにくくなる。最大たわみ量δは、その無機繊維を支持する無機繊維との二つの接点で支持される２点支持均等荷重梁の最大たわみ量の式で表される。そこで、最大たわみ量δ＝（５ＷＬ4）／（６πＥＤ4）＜２Ｄという条件を満たす無機繊維を芯材の不織布に用いることによって、不織布内において上下に積層された無機繊維同士が接触しにくくなり、無機繊維どうしの交絡が生じにくくなるので、繊維による熱のショートカットが発生しにくくなる。
【００１３】
このようにすることにより、細い繊維を用いずに、通常、入手される繊維材料を用いても、繊維どうしの接触と交絡が少なくなり、また、芯材の一方の面から他方の面までを貫通する繊維が発生しにくくなるので、容易に入手することができる繊維材料を用いて、断熱性能の高い真空断熱材を提供することできる。また、容易に入手可能な繊維材料を用いることができるので、真空断熱材の製造コストを抑えることができる。
【００１４】
この発明に従った真空断熱材においては、無機繊維はガラス繊維であることが好ましい。
【００１５】
発明者の種々の検討によって、ガラス繊維を用いた真空断熱材は他の無機繊維、例えば、セラミック繊維を用いた真空断熱材よりも熱伝導率が小さいという知見が得られた。そこで、このようにすることにより、断熱性能を向上させることができる。
【００１６】
この発明に従った真空断熱材においては、バインダは有機バインダであることが好ましい。
【００１７】
このようにすることにより、不織布の折り曲げの柔軟性を向上させることができる。また、真空断熱材の製作コストを抑えることができる。
【００１８】
この発明に従った真空断熱材においては、芯材の密度は、１００〜４００ｋｇ／ｍ３の範囲内に含まれることが好ましい。
【００１９】
芯材の密度が１００ｋｇ／ｍ３未満である場合には、芯材の内部の空隙径がおおきくなるので、芯材の内部の空隙に含まれる気体によって熱伝導が生じる。そのため、真空断熱材の断熱性が悪化する。また、真空断熱材の強度が低下し、真空断熱材の取り扱い性が悪くなる。
【００２０】
一方、芯材の密度が４００ｋｇ／ｍ３よりも大きい場合には、芯材を構成する不織布どうしの接触や無機繊維どうしの接触が大きくなる。そのため、無機繊維や不織布という固体による熱伝導の影響が大きくなり、真空断熱材としての断熱特性が悪くなる。
【００２１】
そこで、このように、芯材の密度が１００〜４００ｋｇ／ｍ３の範囲内に含まれるようにすることによって、芯材が構成する空隙径を最適な値とし、気体の熱伝導と繊維径接触による固体の熱伝導を抑えながら断熱性能を発揮することができる。
【発明の効果】
【００２２】
以上のように、この発明によれば、容易に入手することができる繊維材料を用いて、断熱性能の高い真空断熱材を提供することができる。
【発明を実施するための最良の形態】
【００２３】
以下、この発明の実施の形態を図面に基づいて説明する。
【００２４】
図１は、この発明の一つの実施の形態として、真空断熱材の構成を模式的に示す断面図である。図１の（Ａ）は、外包材の内部を減圧する前の状態、図１の（Ｂ）は、外包材の内部が減圧されている場合の状態を示す図である。
【００２５】
図１に示すように、真空断熱材１においては、袋状に形成されたガスバリヤ性の外包材２００の内部に芯材１００が収容されている。
【００２６】
芯材１００を減圧状態で格納する外包材２００としては、高いガスバリヤ性、熱融着層、キズ等の保護層を有し長期にわたり外包材２００内を減圧状態に保つことが可能なものを使用する。また、このような特性を持つフィルムを複数枚積層して、外包材２００としてもよい。
【００２７】
具体的な外包材２００の構成の例としては、最外層をポリエチレンテレフタレート（ＰＥＴ）樹脂とし、中間層にはアルミニウム蒸着層を有するエチレン−ビニルアルコール共重合体樹脂を用い、最内層に高密度ポリエチレン樹脂を用いるガスバリヤフィルムや、最外層にナイロンを用い、中間層にアルミ蒸着ＰＥＴ樹脂とアルミ箔の２層を用い、最内層に高密度ポリエチレン樹脂を用いるガスバリヤフィルム等が挙げられる。
【００２８】
また、真空断熱材１の初期断熱性能及び経時断熱性能を保持するために、真空断熱材１内にガス吸着剤、水分吸着剤等のゲッター剤を使用することが好ましい。
【００２９】
図１の（Ａ）に示すように、芯材１００は、複数の不織布１１０が積層されて構成されている。それぞれの不織布１１０は、無機繊維としてガラス繊維と、少量の有機バインダを用いて、抄紙法によって作製されている。バインダについては無機バインダを使用することも可能であるが、無機バインダを用いると、繊維集合体、すなわち、不織布１１０の折り曲げの柔軟性が劣ること、また製品として使用する場合のコストが有機バインダを用いる場合に比べ高価となるため、有機バインダを使用することが好ましい。また、バインダの量は、極力、大きくならないように抑える。
【００３０】
図１の（Ｂ）に示すように、外包材２００の内部が減圧されると、外包材２００の外部の大気圧によって芯材１００が圧縮されて、芯材１００を構成する不織布１１０どうしが押し付けられるように接触する。外包材２００の内部を減圧した状態での芯材１００の密度は、１００〜４００ｋｇ／ｍ３の範囲内に含まれる。
【００３１】
以上のように不織布を構成し、不織布を積層して芯材を構成し、芯材を外包材の内部に配置して減圧して真空断熱材を構成する。
【００３２】
図２は、この発明の一つの実施の形態として、芯材と外包材の配置（Ａ）と、外包材の内部を減圧したときの真空断熱材の内部の様子（Ｂ）を模式的に示す斜視図である。各不織布、芯材、外包材は、それぞれ、一部のみが示されている。
【００３３】
図２の（Ａ）に示すように、不織布１１０を複数枚積層して、芯材１００を形成する。芯材１００は、外包材２００に覆われている。外包材２００はガスバリヤ性で、袋状に形成されており、芯材１００の全体を覆う。
【００３４】
図２の（Ｂ）に示すように、袋状の外包材２００の内部を減圧すると、芯材１００が圧縮される。芯材１００が圧縮されると、不織布１１０どうしが互いに押し付けられるようにして接触する。
【００３５】
図３は、一枚の不織布の中で互いに接触している繊維を模式的に示す斜視図である。
【００３６】
図３に示すように、抄紙法によって作製された不織布内においては、上下方向に積層されている、最上層のガラス繊維１１１、上から第二番目の層のガラス繊維１１２、上から第三番目の層のガラス繊維１１３、上から第四番目の層、すなわち、最下層のガラス繊維１１４は、それぞれ、不織布の面に平行な方向に沿って配列する。最上層のガラス繊維１１１は、２本の第二番目の層のガラス繊維１１２によって、支点１１１ａと支点１１１ｂにおいて支持されている。
【００３７】
図４は、図３の第二番目の層のガラス繊維によって支持されている最上層のガラス繊維を模式的に示す斜視図である。
【００３８】
図４に示すように、図３に示す最上層のガラス繊維１１１は、第二番目の層のガラス繊維１１２によって、支点１１１ａと支点１１１ｂにおいて支持されている。それぞれのガラス繊維１１１，１１２の平均繊維径を平均繊維径Ｄとする。また、支点１１１ａと支点１１１ｂとの間のガラス繊維１１１の平均の長さを平均繊維長Ｌとする。ガラス繊維１１１，１１２，１１３，１１４は、アスペクト比（Ｌ／Ｄ）＜３０００のガラス繊維である。
【００３９】
支点１１１ａと支点１１１ｂとにおいて支持されているガラス繊維１１１は、下方向にたわむ。ガラス繊維１１１のたわみ量には、一般的な材料力学の２点支持均等荷重梁のたわみを表す式が適用されるため、このときのガラス繊維１１１の最大たわみ量δは、芯材１００（図１）のガラス繊維のヤング率Ｅと、ガラス繊維１１１の単位長さあたりの自重Ｗと、ガラス繊維１１１の平均繊維長Ｌと平均繊維径Ｄを用いて、δ＝（５ＷＬ4）／（６πＥＤ4）と表される。ガラス繊維１１１は、最大たわみ量δ＝（５ＷＬ4）／（６πＥＤ4）がδ＜２Ｄの関係式を満たすガラス繊維である。ガラス繊維１１１の最大たわみ量δが２Ｄよりも小さいので、最上層のガラス繊維１１１のうち、最も下方向にたわんだ部分も、最下層のガラス繊維１１４とは接触しない。
【００４０】
以上のように、芯材に用いるガラス繊維としては、繊維同士の交絡構造が少なくなるような材料特性を有するガラス繊維を選定している。しかし、このように繊維同士の交絡が少ない繊維を用いて不織布を作製した場合には、繊維だけでは薄層不織布シートとしての強度を保つことが難しい。そこで、薄層不織布シートとして取り扱いが容易となり、かつ、熱伝導影響を極力抑えることができるように、少量の有機バインダを使用して薄層不織布を作製する。有機バインダを用いることによって、バインダの熱伝導による断熱性能悪化はあるものの、繊維同士の交絡を少なく抑えることができるので、繊維同士の接触面積を最小化することができる。このようにして、繊維同士の接触面積を最小にすることによる固体熱伝導低減効果と、繊維交絡による伝熱方向への熱ショートカットに寄与する繊維割合が少なくなることによる固体熱伝導低減効果の２つの効果が得られる。
【００４１】
このように、真空断熱材１は、外包材２００と、外包材２００の内部に収容される芯材１００とを備え、外包材２００は、内部を減圧状態に保つことが可能であるように構成され、芯材１００は、複数の不織布１１０が積層されて構成され、不織布１１０においては、不織布１１０がガラス繊維（１１１，１１２，１１３，１１４）と少量のバインダとを用いて抄紙法によって作製されることによって、ガラス繊維（１１１，１１２，１１３，１１４）が不織布１１０の表面と平行な方向に配列して含まれ、ガラス繊維（１１１，１１２，１１３，１１４）においては、平均繊維長Ｌと平均繊維径Ｄとのアスペクト比（Ｌ／Ｄ）が３０００以下であり、最大たわみ量δは、ガラス繊維（１１１，１１２，１１３，１１４）のヤング率Ｅとガラス繊維（１１１，１１２，１１３，１１４）の単位長さあたりの自重Ｗと、平均繊維長Ｌと平均繊維径Ｄとを用いて、二点支持梁の最大たわみ量δとしてδ＝（５ＷＬ4）／（６πＥＤ4）と表され、最大たわみ量δは、δ＜２Ｄの関係式を満たす。
【００４２】
芯材１００を構成する不織布１１０が抄紙法で作製されることによって、不織布１１０の内部においては、不織布１１０を構成するガラス繊維（１１１，１１２，１１３，１１４）が不織布１１０の表面に沿った方向に平行に配列される。このようにすることにより、不織布１１０の片方の面から他方の面までを貫通するガラス繊維（１１１，１１２，１１３，１１４）が発生しにくい。そのため、複数の不織布１１０を積層して芯材１００を構成した場合にも、芯材１００の片方の面から他方の面までを貫通するガラス繊維（１１１，１１２，１１３，１１４）が発生しにくいので、芯材１００の片方の面から他方の面までの熱のショートカットが生じにくくなる。
【００４３】
一方、ガラス繊維（１１１，１１２，１１３，１１４）は、平均繊維長Ｌと平均繊維径Ｄとのアスペクト比（Ｌ／Ｄ）が３０００以下の繊維である。平均繊維長Ｌは、一本の繊維の繊維長の方向に沿った、繊維と繊維との接点間の平均の長さとする。アスペクト比が大きい繊維は、繊維径に対して繊維長が大きく、繊維どうしが交絡しやすいと考えられる。発明者が種々の検討をした結果、アスペクト比が３０００以下のガラス繊維（１１１，１１２，１１３，１１４）であれば、ガラス繊維（１１１，１１２，１１３，１１４）どうしが交絡しにくくなるという知見が得られた。このように、アスペクト比が３０００以下のガラス繊維（１１１，１１２，１１３，１１４）を用いて不織布１１０を作製することによって、ガラス繊維（１１１，１１２，１１３，１１４）どうしの交絡が少ない不織布１１０となり、繊維を通しての伝熱を抑えることができる。
【００４４】
不織布１１０中においては、複数のガラス繊維（１１１，１１２，１１３，１１４）が上下に重なっている。一本のガラス繊維（１１１，１１２，１１３，１１４）は、二本のガラス繊維（１１１，１１２，１１３，１１４）上に支持されている場合、そのガラス繊維（１１１，１１２，１１３，１１４）を支持するガラス繊維（１１１，１１２，１１３，１１４）との二つの接点間では下方向にたわむ。このときの最大たわみ量δが、平均繊維径Ｄの２倍よりも小さければ、他のガラス繊維（１１１，１１２，１１３，１１４）の上に支持されている繊維が、そのガラス繊維（１１１，１１２，１１３，１１４）を支持するガラス繊維（１１１，１１２，１１３，１１４）よりもさらに下にあるガラス繊維（１１１，１１２，１１３，１１４）と交絡しにくくなる。最大たわみ量δは、そのガラス繊維（１１１，１１２，１１３，１１４）を支持するガラス繊維（１１１，１１２，１１３，１１４）との二つの接点で支持される２点支持均等荷重梁の最大たわみ量の式で表される。そこで、最大たわみ量δ＝（５ＷＬ4）／（６πＥＤ4）がδ＜２Ｄという条件を満たすガラス繊維（１１１，１１２，１１３，１１４）を芯材１００の不織布１１０に用いることによって、不織布１１０内において上下に積層されたガラス繊維（１１１，１１２，１１３，１１４）同士が接触しにくくなり、ガラス繊維（１１１，１１２，１１３，１１４）どうしの交絡が生じにくくなるので、繊維による熱のショートカットが発生しにくくなる。
【００４５】
このようにすることにより、細い繊維を用いずに、通常、入手される繊維材料を用いても、繊維どうしの接触と交絡が少なくなり、また、芯材１００の一方の面から他方の面までを貫通する繊維が発生しにくくなるので、容易に入手することができる繊維材料を用いて、断熱性能の高い真空断熱材１を提供することできる。また、容易に入手可能な繊維材料を用いることができるので、真空断熱材１の製造コストを抑えることができる。
【００４６】
またこのように、真空断熱材１においては、ガラス繊維（１１１，１１２，１１３，１１４）はガラス繊維である。
【００４７】
発明者の種々の検討によって、ガラス繊維を用いた真空断熱材１は他の無機繊維、例えば、セラミック繊維を用いた真空断熱材１よりも熱伝導率が小さいという知見が得られた。そこで、このようにすることにより、断熱性能を向上させることができる。
【００４８】
またこのように、真空断熱材１においては、バインダは有機バインダである。
【００４９】
このようにすることにより、不織布１１０の折り曲げの柔軟性を向上させることができる。また、真空断熱材１の製作コストを抑えることができる。
【００５０】
またこのように、真空断熱材１においては、芯材１００の密度は、１００〜４００ｋｇ／ｍ３の範囲内に含まれる。
【００５１】
芯材１００の密度が１００ｋｇ／ｍ３未満である場合には、芯材１００の内部の空隙径がおおきくなるので、芯材１００の内部の空隙に含まれる気体によって熱伝導が生じる。そのため、真空断熱材１の断熱性が悪化する。また、真空断熱材１の強度が低下し、真空断熱材１の取り扱い性が悪くなる。
【００５２】
一方、芯材１００の密度が４００ｋｇ／ｍ３よりも大きい場合には、芯材１００を構成する不織布１１０どうしの接触やガラス繊維（１１１，１１２，１１３，１１４）どうしの接触が大きくなる。そのため、ガラス繊維（１１１，１１２，１１３，１１４）や不織布１１０という固体による熱伝導の影響が大きくなり、真空断熱材１としての断熱特性が悪くなる。
【００５３】
そこで、このように、芯材１００の密度が１００〜４００ｋｇ／ｍ３の範囲内に含まれるようにすることによって、芯材１００が構成する空隙径を最適な値とし、気体の熱伝導と繊維径接触による固体の熱伝導を抑えながら断熱性能を発揮することができる。
【実施例】
【００５４】
本発明の一つの実施の形態の真空断熱材を用いて得られた断熱効果について説明する。  本発明の真空断熱材と、比較例として従来の真空断熱材とについて、熱伝導率を測定した。
【００５５】
本発明の一つの実施の形態の真空断熱材に用いる芯材の無機繊維として、平均繊維径Ｄが１０μｍ、平均繊維長Ｌが１．２ｃｍ、アスペクト比Ｌ／Ｄが１２００、最大たわみ量δが１７μｍ、ヤング率Ｅが７．７×１０５ｋｇ／ｃｍ２、密度が２．５２ｇ／ｃｍ３のガラス繊維を用いた。このガラス繊維と少量の有機バインダを使用して、抄紙法によって薄層不織布を作製し、この不織布を多数、積層して芯材を作製した。この芯材を使用して作製した真空断熱材について熱伝導率を測定したところ、熱伝導率は１．５ｍＷ／ｍＫと優れた断熱性能を示した。熱伝導率は、熱伝導率測定装置にて平均温度２５℃での熱伝導率を測定した。
【００５６】
また、従来の真空断熱材に用いる芯材として、次の三つの条件に着目して、それぞれの条件に適合するかどうかによって区別される７つの比較例についても、熱伝導率を測定した。条件Ｉは、芯材を構成する無機繊維の平均繊維長Ｌと平均繊維径Ｄのアスペクト比（Ｌ／Ｄ）が３０００以下であることとした。条件ＩＩは、芯材の中における無機繊維の最大たわみ量δが平均繊維径Ｄの２倍以下であることとした。条件ＩＩＩは、無機繊維を用いて抄紙法によって薄層不織布を作製し、この不織布を多数、積層して芯材が構成されていることとした。これらの比較例の真空断熱材についても、熱伝導率は、熱伝導率測定装置にて平均温度２５℃での熱伝導率を測定した。
【００５７】
（比較例１）
従来の真空断熱材として、条件Ｉと条件ＩＩを満たさず、条件ＩＩＩに適合している芯材を用いた。芯材の無機繊維としては、平均繊維径Ｄが１μｍ、平均繊維長Ｌが０．７ｃｍ、アスペクト比Ｌ／Ｄが７０００、最大たわみ量δが１１５μｍ、ヤング率Ｅが７．７×１０５ｋｇ／ｃｍ２、密度が２．５２ｇ／ｃｍ３のガラス繊維を用いた。このガラス繊維と少量の有機バインダを使用して、抄紙法によって薄層不織布を作製し、この不織布を多数、積層して芯材を作製した。この芯材を使用して作製した真空断熱材について熱伝導率を測定したところ、熱伝導率は２．２ｍＷ／ｍＫであった。
【００５８】
（比較例２）
従来の真空断熱材として、条件Ｉと条件ＩＩと条件ＩＩＩのいずれの条件にも適合していない芯材を用いた。芯材は、ガラスウール繊維の繊維集合体をシート状に成形して、得られた芯材の内部に含まれる水分等を除去するために、１１０℃で１時間、乾燥させて作製した。シート状繊維集合体の嵩密度は、２１９ｋｇ／ｍ３であり、平均繊維径Ｄが４μｍであった。平均繊維長Ｌは３ｃｍ、アスペクト比Ｌ／Ｄは７５００、最大たわみ量δは１１３９０μｍであった。この芯材を使用して作製した真空断熱材について熱伝導率を測定したところ、熱伝導率は２．２ｍＷ／ｍＫであった。
【００５９】
（比較例３）
従来の真空断熱材として、条件Ｉと条件ＩＩに適合し、条件ＩＩＩには適合していない芯材を用いた。芯材は、ガラスウール繊維の繊維集合体をシート状に成形して、得られた芯材の内部に含まれる水分等を除去するために、１１０℃で１時間、乾燥させて作製した。ガラスウール繊維の平均繊維径Ｄが０．８μｍ、平均繊維長Ｌは０．２ｃｍ、アスペクト比Ｌ／Ｄは２５００、最大たわみ量δは０．３４μｍであった。この芯材を使用して作製した真空断熱材について熱伝導率を測定したところ、熱伝導率は１．８ｍＷ／ｍＫであった。
【００６０】
（比較例４）
従来の真空断熱材として、条件Ｉと条件ＩＩＩに適合し、条件ＩＩに適合していない芯材を用いた。芯材の無機繊維としては、平均繊維径Ｄが３．５μｍ、平均繊維長Ｌが１ｃｍ、アスペクト比Ｌ／Ｄが２８５７、最大たわみ量δが６１μｍのガラス繊維を用いた。このガラス繊維と少量の有機バインダを使用して、抄紙法によって薄層不織布を作製し、この不織布を多数、積層して芯材を作製した。この芯材を使用して作製した真空断熱材について熱伝導率を測定したところ、熱伝導率は２．２ｍＷ／ｍＫであった。
【００６１】
（比較例５）
従来の真空断熱材として、条件Ｉに適合し、条件ＩＩと条件ＩＩＩには適合していない芯材を用いた。芯材は、ガラスウール繊維の繊維集合体をシート状に成形して、得られた芯材の内部に含まれる水分等を除去するために、１１０℃で１時間、乾燥させて作製した。ガラスウール繊維の平均繊維径Ｄが７μｍ、平均繊維長Ｌは２ｃｍ、アスペクト比Ｌ／Ｄは２８５７、最大たわみ量δは４４５μｍであった。この芯材を使用して作製した真空断熱材について熱伝導率を測定したところ、熱伝導率は５ｍＷ／ｍＫであった。
【００６２】
（比較例６、７）
条件Ｉに適合せず、条件ＩＩと条件ＩＩＩに適合する比較例６として用いられる芯材と、条件Ｉと条件ＩＩＩに適合せず、条件ＩＩに適合する比較例７として用いられる芯材は、存在しない。
【００６３】
表１には、この発明の一つの実施の形態の真空断熱材と、比較例１〜比較例５について、熱伝導率λ（ｍＷ／ｍＫ）と、アスペクト比Ｌ／Ｄと、平均繊維径Ｄ（μｍ）と、最大たわみ量δ（μｍ）と、平均繊維長Ｌ（ｃｍ）を示す。
【００６４】
【表１】
0004907480.tif 000002
【００６５】
表１に示すように、条件Ｉと条件ＩＩと条件ＩＩＩの三つの条件全てに適合する、本発明の一つの実施形態の真空断熱材を用いることによって、優れた断熱性能を有する真空断熱材を得ることができた。
【００６６】
（比較例８）
従来の真空断熱材として、芯材の無機繊維としてセラミック繊維を使用した真空断熱材を作製し、平均温度２４度での熱伝導率を測定した。芯材の嵩密度は、３１０ｋｇ／ｍ３であった。熱伝導率は３．９ｍＷ／ｍＫであった。
【００６７】
このように、芯材としてセラミック繊維を用いることによって、ガラス繊維を使用した本発明の真空断熱材に比べて熱伝導率値が大きくなった。セラミック自体の熱伝導率はガラスに比べ大きいため、断熱性能を考えた場合はガラス繊維を芯材と使用することが好ましい。
【００６８】
このように、本発明による真空断熱材を使用することによって、断熱性能及び省エネルギーに優れた冷蔵庫等の機器を提供することが可能になる。
【００６９】
以上に開示された実施の形態と実施例はすべての点で例示であって制限的なものではないと考慮されるべきである。本発明の範囲は、以上の実施の形態と実施例ではなく、特許請求の範囲によって示され、特許請求の範囲と均等の意味および範囲内でのすべての修正や変形を含むものである。
【図面の簡単な説明】
【００７０】
【図１】この発明の一つの実施の形態として、真空断熱材の構成を模式的に示す断面図である。図１の（Ａ）は、外包材の内部を減圧する前の状態、図１の（Ｂ）は、外包材の内部が減圧されている場合の状態を示す図である。
【図２】この発明の一つの実施の形態として、芯材と外包材の配置（Ａ）と、外包材の内部を減圧したときの真空断熱材の内部の様子（Ｂ）を模式的に示す斜視図である。
【図３】一枚の不織布の中で互いに接触している繊維を模式的に示す斜視図である。
【図４】図３の第二番目の層の無機繊維によって支持されている最上層の無機繊維を模式的に示す斜視図である。
【符号の説明】
【００７１】
１：真空断熱材、１００：芯材、２００：外包材、１１０：不織布、１１１，１１２，１１３，１１４：ガラス繊維。
【図１】
0004907480.tif 000003
【図２】
0004907480.tif 000004
【図３】
0004907480.tif 000005
【図４】
0004907480.tif 000006